(57)【特許請求の範囲】
【請求項１】
少なくとも２種類以上の有機酸を含む水溶液から目的とする有機酸を回収する方法であって、該有機酸を含む水溶液を弱塩基性陰イオン交換樹脂に接触処理して不純物とする有機酸をイオン交換して吸着させ、目的とする有機酸を含む水溶液を製造する工程と、弱塩基性陰イオン交換樹脂の破過後、さらに継続して該有機酸を含む水溶液を弱塩基性陰イオン交換樹脂に接触処理して一部イオン交換して吸着している目的の有機酸を不純物の有機酸とイオン交換して脱離させる工程を含み、少なくとも２種類以上の有機酸において有機酸の組合せが、アミノ酸とイミノジカルボン酸であることを特徴とする有機酸を分離回収する方法。
【請求項２】
少なくとも２種類以上の有機酸を含む水溶液がストレッカー法で合成されたアミノ酸を含む水溶液である請求項１に記載の方法。
【請求項３】
イミノジカルボン酸を含む粗アミノ酸水溶液からアミノ酸を分離回収する一連のプロセスが、ａ）イミノジカルボン酸を含む粗アミノ酸水溶液を弱塩基性陰イオン交換樹脂と接触処理させて不純物であるイミノジカルボン酸をイオン交換しアミノ酸水溶液を製造するイオン交換工程、ｂ）弱塩基性陰イオン交換樹脂の破過後、さらに継続してイミノジカルボン酸を含む粗アミノ酸水溶液を弱塩基性陰イオン交換樹脂に接触処理させて弱塩基性陰イオン交換樹脂に捕捉されたアミノ酸とイミノジカルボン酸をイオン交換してアミノ酸を回収する工程、ｃ）弱塩基性陰イオン交換樹脂に残存するアミノ酸含有水溶液を水で押し出し洗浄する工程、ｄ）弱塩基性陰イオン交換樹脂に基部から水を流し逆洗浄する工程、ｅ）アルカリ金属水酸化物の水溶液を弱塩基性陰イオン交換樹脂に接触処理させて弱塩基性陰イオン交換樹脂を再生する工程、ｆ）弱塩基性陰イオン交換樹脂に残存するイミノジカルボン酸のアルカリ金属塩含有水溶液を水で押し出し洗浄する工程からなる一連のプロセスであることを特徴とする請求項１又は２に記載の方法。
【請求項４】
アミノ酸がグリシン、アラニン、メチオニンであることを特徴とする請求項１〜３のいずれかに記載の方法。
【請求項５】
不純物としてイミノジ酢酸、グリコール酸、ギ酸を含む粗グリシン水溶液からグリシンを分離回収する一連のプロセスが、ａ）不純物としてイミノジ酢酸、グリコール酸、ギ酸を含む粗グリシン水溶液を弱塩基性陰イオン交換樹脂と接触処理させて不純物であるイミノジ酢酸、グリコール酸、ギ酸をイオン交換しグリシン水溶液を製造するイオン交換工程、ｂ）弱塩基性陰イオン交換樹脂の破過後もさらに継続してイミノジ酢酸、グリコール酸、ギ酸を含む粗グリシン水溶液を弱塩基性陰イオン交換樹脂に接触処理させて弱塩基性陰イオン交換樹脂に捕捉されたグリシンと不純物であるイミノジ酢酸、グリコール酸、ギ酸をイオン交換してグリシンを回収する工程、ｃ）弱塩基性陰イオン交換樹脂に残存するグリシン含有水溶液を水で押し出し洗浄する工程、ｄ）弱塩基性陰イオン交換樹脂に基部から水を流し逆洗浄する工程、ｅ）アルカリ金属水酸化物の水溶液を弱塩基性陰イオン交換樹脂に接触処理させて弱塩基性陰イオン交換樹脂に捕捉されたイミノジ酢酸、グリコール酸、ギ酸とイオン交換して弱塩基性陰イオン交換樹脂を再生する工程、ｆ）弱塩基性陰イオン交換樹脂に残存するイミノジ酢酸、グリコール酸、ギ酸のアルカリ金属塩水溶液を水で押し出し洗浄する工程からなる一連のプロセスであることを特徴とする請求項１〜４のいずれかに記載の方法。
【請求項６】
アルカリ金属水酸化物のアルカリ金属がナトリウムである事を特徴とする請求項３〜５のいずれかに記載の方法。
【請求項７】
一連のプロセスを１塔または多塔の弱塩基性陰イオン交換樹脂で充填されたカラムを其々独立して一連のプロセスを実施することを特徴とする請求項３〜６のいずれかに記載の方法。
【請求項８】
一連のプロセスをＡ塔とＢ塔の少なくとも２塔の弱塩基性陰イオン交換樹脂で充填されたカラムを直列につなぎ、（１）不純物としてイミノジ酢酸、グリコール酸、ギ酸を含む粗グリシン水溶液をＡ塔の上部にフィードしＡ塔の下部よりグリシン水溶液を回収する、（２）Ａ塔の下部から不純物であるイミノジ酢酸が流出したらＡ塔の下部とＢ塔の上部を繋ぎＢ塔の下部よりグリシン水溶液を回収しＡ塔は不純物としてイミノジ酢酸、グリコール酸、ギ酸を含む粗グリシン水溶液のフィードを続ける処理をする、（３）Ａ塔の下部から弱塩基性陰イオン交換樹脂に捕捉されていたグリシンがイミノジ酢酸とイオン交換されて流出しなくなったらＡ塔の下部とＢ塔の上部を切り離しＢ塔の上部に不純物としてイミノジ酢酸、グリコール酸、ギ酸を含む粗グリシン水溶液をフィードしＢ塔の下部よりグリシンを回収する、切り離したＡ塔は再生工程を実施する、次に（２）と（３）の工程をＡ塔とＢ塔を交換して実施し、以上を繰り返すことで連続的にグリシンを製造することを特徴とする請求項３〜７のいずれかに記載の方法。       
【発明の詳細な説明】
【技術分野】
【０００１】
本発明は、少なくとも２種類以上の有機酸を含む水溶液から有用な有機酸を高純度かつ高収率で簡便に分離・精製して工業的に製造することが出来る製造方法に関する。
さらに詳しくはアミノ酸の製造法に関し、ストレッカー法で合成したアミノ酸の製造工程でアミノ酸ソーダ水溶液を弱酸性陽イオン交換樹脂で処理した後、不純物である有機酸すなわちイミノジカルボン酸を含む粗アミノ酸水溶液をさらに弱塩基性陰イオン交換樹脂で処理することにより、アミノ酸を高純度かつ高収率で簡便に環境負荷を少なく工業的に製造するため利用することが出来る製造方法に関する。アミノ酸の一種であるグリシンは、医農薬合成原料、食品添加物、洗浄剤原料として広く使用されている有用な化合物である。
【背景技術】
【０００２】
有機酸の分離回収する方法には、陽イオン交換樹脂との接触処理に次いで目的とする有機酸を陰イオン交換樹脂に一旦吸着せしめた後、硫酸・塩酸などの鉱酸、または水酸化ナトリウムなどの強塩基性の水溶液で陰イオン交換樹脂から溶離することから、それぞれ鉱酸を含んだ有機酸ならびに有機酸のアルカリ金属塩として回収することになる（例えば、特許文献１参照）。
また目的とする有機酸を陰イオン交換樹脂に一旦吸着せしめた後、塩酸、硫酸などの鉱酸で陰イオン交換樹脂から溶離することから、鉱酸を含んだ回収液となる。溶離剤として水酸化ナトリウムなどの強塩基性の水溶液を用いた場合、回収を目的とする有機酸の水への溶解度が増して、晶析工程における回収が不利である。また、溶離剤として塩酸、硫酸などの鉱酸を用いた場合、溶離時に有機酸が析出する問題が懸念される（例えば、特許文献２参照）。
【０００３】
しかし、いずれも陰イオン交換樹脂に一旦吸着した目的の有機酸を別の有機酸で溶離して目的とする有機酸を回収する記載はない。
アミノ酸の一つであるグリシンの製造方法に関しては従来、ホルムアルデヒド、シアン化水素、およびアンモニアを原料にシュトレッカー法にて一旦グリシノニトリルを合成し、これを苛性ソーダ等のアルカリで加水分解してグリシンソーダとアンモニアに変換し、これを硫酸で中和し晶析法で回収し製造されている（例えば、特許文献３、特許文献４、特許文献５、特許文献６参照）。
生成する硫酸ナトリウムはグリシンと溶解度が酷似しているため１段の晶析では十分回収できない。そのため高温で硫酸ナトリウムの一部を晶析し、次に低温でグリシンを晶析する操作を複数回繰り返す等の煩雑な操作が必要であった（例えば、特許文献７参照）。
【０００４】
また、陽イオン交換樹脂を用いてグリシンソーダ水溶液のナトリウムイオンを陽イオン交換（脱塩）しグリシン水溶液を得る方法として弱酸性陽イオン交換樹脂を用いる方法（例えば、特許文献８参照）や強酸性陽イオン交換樹脂を用いる方法（例えば、特許文献９参照）が知られている。この場合用いた陽イオン交換樹脂は鉱酸で再生されることが記載されており、鉱酸のナトリウム塩が生成することになる。また、陽イオン交換樹脂を用いてグリシンソーダ水溶液のナトリウムイオンを陽イオン交換（脱塩）し、着色物質を含んだ粗グリシン水溶液を得た後に弱塩基性陰イオン交換樹脂もしくは中塩基性イオン交換樹脂で処理する方法（例えば、特許文献１０参照）が記載されている。
【０００５】
得られるグリシンの純度（不純物の残存量）に関する記載は無いが、イオン交換樹脂へのグリシンの吸着損失が約０．２から１．５％の範囲で記載されている。得られるグリシンの純度は陰イオン交換の際、所定の有機酸（イミノジ酢酸、グリコール酸、ギ酸）の含有濃度、即ち不純物である有機酸が所定量漏洩する破過点に達したら通液を停止することで保たれる。この場合、有機酸吸着による破過点は陰イオン交換樹脂の飽和吸着点ではないので、陰イオン交換樹脂先端には有機酸が飽和吸着していないため未交換のイオン交換帯が存在し、このイオン交換帯には、ＯＨ型陰イオンの他にグリシンの陰イオンがイオン交換して陰イオン交換樹脂に吸着している。
このイオン交換帯をアルカリ金属塩で再生するとグリシンの陰イオンはイオン交換され再生液に同伴されるので、グリシンの回収損失となってしまう。
【０００６】
【特許文献１】特許第２８５０４２１号公報
【特許文献２】特表２００２−５０５３１０号公報
【特許文献３】特公昭４３−２９９２９号公報
【特許文献４】特公昭５９−２８５４３号公報
【特許文献５】特公昭５１−２４４８１号公報
【特許文献６】特公昭５１−４００４４号公報
【特許文献７】特公昭５７−５３７７５号公報
【特許文献８】特公昭２９−８６７７号公報
【特許文献９】特公平７−６８１９１号公報
【特許文献１０】特公昭５４−１６８６号公報
【発明の開示】
【発明が解決しようとする課題】
【０００７】
従来、弱塩基性陰イオン交換樹脂を利用した有機酸の分離製造において弱塩基性陰イオン交換樹脂に一部捕捉された目的の有機酸を樹脂再生により多大の回収損失を招いている問題があり、工業的製造を行ううえで廃棄物による環境負荷の観点から改善が必要とされる。
本発明は、少なくとも２種類以上の有機酸を含む水溶液から有用な有機酸を分離製造するにあたり、多大の有用な有機酸を損失すること無く、高純度かつ高収率に有用な有機酸の分離製造する方法を提供することを目的とするものである。
【課題を解決するための手段】
【０００８】
本発明者は、上記課題を解決するために少なくとも２種類以上の有機酸を含む水溶液から目的とする有機酸を回収する方法であって、該有機酸を含む水溶液を弱塩基性陰イオン交換樹脂に接触処理して不純物とする有機酸をイオン交換して吸着させ、目的とする有機酸を含む水溶液を製造する工程と、さらに継続して該有機酸を含む水溶液を弱塩基性陰イオン交換樹脂に接触処理して一部イオン交換して吸着している目的の有機酸を不純物の有機酸とイオン交換して脱離させる工程を含むことを特徴とする有機酸を分離回収する方法を利用して、不純物としてイミノジカルボン酸を含む粗アミノ酸水溶液からアミノ酸を製造するにあたり、多大の有用なアミノ酸を損失すること無く、有用な高純度アミノ酸の分離製造する方法を鋭意研究を重ねた結果、驚くべき事に不純物としてイミノジカルボン酸を含む粗アミノ酸水溶液を弱塩基性陰イオン交換樹脂と接触処理させて不純物であるイミノジカルボン酸をイオン交換して吸着させ、アミノ酸水溶液を製造するイオン交換工程の後、さらに継続してイミノジカルボン酸を含む粗アミノ酸水溶液を弱塩基性陰イオン交換樹脂に接触処理（破過点後の通液を継続して行う事を以下、「過破過通液」とする。）させて弱塩基性陰イオン交換樹脂に一部捕捉されたアミノ酸と不純物であるイミノジカルボン酸をイオン交換してアミノ酸を回収する工程を加えることで多大のアミノ酸を損失すること無く、さらにはイオン交換樹脂の交換基に不純物を飽和吸着することができ不純物の除去効率が優れていることから高純度かつ高収率にアミノ酸を分離製造出来ることを見出し、本発明をなすに至った。
【０００９】
すなわち本発明は、下記１）から９）に記載の発明に係わる。
１）少なくとも２種類以上の有機酸を含む水溶液から目的とする有機酸を回収する方法であって、該有機酸を含む水溶液を弱塩基性陰イオン交換樹脂に接触処理して不純物とする有機酸をイオン交換して吸着させ、目的とする有機酸を含む水溶液を製造する工程と、弱塩基性陰イオン交換樹脂の破過後、さらに継続して該有機酸を含む水溶液を弱塩基性陰イオン交換樹脂に接触処理して一部イオン交換して吸着している目的の有機酸を不純物の有機酸とイオン交換して脱離させる工程を含み、少なくとも２種類以上の有機酸において有機酸の組合せが、アミノ酸とイミノジカルボン酸であることを特徴とする有機酸を分離回収する方法。
２）少なくとも２種類以上の有機酸を含む水溶液がストレッカー法で合成されたアミノ酸を含む水溶液である１）記載の方法。
【００１０】
３）イミノジカルボン酸を含む粗アミノ酸水溶液からアミノ酸を分離回収する一連のプロセスが、ａ）イミノジカルボン酸を含む粗アミノ酸水溶液を弱塩基性陰イオン交換樹脂と接触処理させて不純物であるイミノジカルボン酸をイオン交換しアミノ酸水溶液を製造するイオン交換工程、ｂ）弱塩基性陰イオン交換樹脂の破過後、さらに継続してイミノジカルボン酸を含む粗アミノ酸水溶液を弱塩基性陰イオン交換樹脂に接触処理させて弱塩基性陰イオン交換樹脂に捕捉されたアミノ酸とイミノジカルボン酸をイオン交換してアミノ酸を回収する工程、ｃ）弱塩基性陰イオン交換樹脂に残存するアミノ酸含有水溶液を水で押し出し洗浄する工程、ｄ）弱塩基性陰イオン交換樹脂に基部から水を流し逆洗浄する工程、ｅ）アルカリ金属水酸化物の水溶液を弱塩基性陰イオン交換樹脂に接触処理させて弱塩基性陰イオン交換樹脂を再生する工程、ｆ）弱塩基性陰イオン交換樹脂に残存するイミノジカルボン酸のアルカリ金属塩含有水溶液を水で押し出し洗浄する工程からなる一連のプロセスであることを特徴とする１）又は２）に記載の方法。
４）アミノ酸がグリシン、アラニン、メチオニンであることを特徴とする１）〜３）のいずれかに記載の方法。
【００１１】
５）不純物としてイミノジ酢酸、グリコール酸、ギ酸を含む粗グリシン水溶液からグリシンを分離回収する一連のプロセスが、ａ）不純物としてイミノジ酢酸、グリコール酸、ギ酸を含む粗グリシン水溶液を弱塩基性陰イオン交換樹脂と接触処理させて不純物であるイミノジ酢酸、グリコール酸、ギ酸をイオン交換しグリシン水溶液を製造するイオン交換工程、ｂ）弱塩基性陰イオン交換樹脂の破過後、さらに継続してイミノジ酢酸、グリコール酸、ギ酸を含む粗グリシン水溶液を弱塩基性陰イオン交換樹脂に接触処理させて弱塩基性陰イオン交換樹脂に捕捉されたグリシンと不純物であるイミノジ酢酸、グリコール酸、ギ酸をイオン交換してグリシンを回収する工程、ｃ）弱塩基性陰イオン交換樹脂に残存するグリシン含有水溶液を水で押し出し洗浄する工程、ｄ）弱塩基性陰イオン交換樹脂に基部から水を流し逆洗浄する工程、ｅ）アルカリ金属水酸化物の水溶液を弱塩基性陰イオン交換樹脂に接触処理させて弱塩基性陰イオン交換樹脂に捕捉されたイミノジ酢酸、グリコール酸、ギ酸とイオン交換して弱塩基性陰イオン交換樹脂を再生する工程、ｆ）弱塩基性陰イオン交換樹脂に残存するイミノジ酢酸、グリコール酸、ギ酸のアルカリ金属塩水溶液を水で押し出し洗浄する工程からなる一連のプロセスであることを特徴とする１）〜４）のいずれかに記載の方法。
【００１２】
６）アルカリ金属水酸化物のアルカリ金属がナトリウムである事を特徴とする３）〜５）のいずれかに記載の方法。
７）一連のプロセスを１塔または多塔の弱塩基性陰イオン交換樹脂で充填されたカラムを其々独立して一連のプロセスを実施することを特徴とする３）〜６）のいずれかに記載の方法。
８）一連のプロセスをＡ塔とＢ塔の少なくとも２塔の弱塩基性陰イオン交換樹脂で充填されたカラムを直列につなぎ、（１）不純物としてイミノジ酢酸、グリコール酸、ギ酸を含む粗グリシン水溶液をＡ塔の上部にフィードしＡ塔の下部よりグリシン水溶液を回収する、（２）Ａ塔の下部から不純物であるイミノジ酢酸が流出したらＡ塔の下部とＢ塔の上部を繋ぎＢ塔の下部よりグリシン水溶液を回収しＡ塔は不純物としてイミノジ酢酸、グリコール酸、ギ酸を含む粗グリシン水溶液のフィードを続ける処理をする、（３）Ａ塔の下部から弱塩基性陰イオン交換樹脂に捕捉されていたグリシンがイミノジ酢酸とイオン交換されて流出しなくなったらＡ塔の下部とＢ塔の上部を切り離しＢ塔の上部に不純物としてイミノジ酢酸、グリコール酸、ギ酸を含む粗グリシン水溶液をフィードしＢ塔の下部よりグリシンを回収する、切り離したＡ塔は再生工程を実施する、次に（２）と（３）の工程をＡ塔とＢ塔を交換して実施し、以上を繰り返すことで連続的にグリシンを製造することを特徴とする３）〜７）のいずれかに記載の方法。
【発明の効果】
【００１３】
本発明によれば従来、弱塩基性陰イオン交換樹脂を利用した有機酸の分離製造において弱塩基性陰イオン交換樹脂に一部捕捉された目的の有機酸を樹脂再生により多大の回収損失を招いていたが、弱塩基性陰イオン交換樹脂に一部捕捉された目的の有機酸を不純物の有機酸で溶離して目的とする有機酸を分離回収する方法を利用して、不純物としてイミノジカルボン酸を含む粗アミノ酸水溶液からアミノ酸を製造するにあたり、多大の有用なアミノ酸を損失すること無く、有用な高純度アミノ酸を分離製造することが出来る。
【発明を実施するための最良の形態】
【００１４】
本発明について、以下具体的に説明する。本発明に適用される少なくとも２種類以上の有機酸を含む水溶液は、ストレッカー法を代表とする化学合成法で得られたものが最も好ましいが、菌体の酵素反応または／もしくは菌体から精製した酵素ならびに固定化した酵素反応で得られた有機酸でもよい。
本発明で分離製造の対象となる有機酸は、アミノ基を有する弱塩基性陰イオン交換樹脂と目的とする有機酸ならびに不純物とする有機酸の間に相対的な親和性、有機酸のカルボキシル基との吸着能力および置換の際の遊離能力がそれぞれ異なる化合物である。
このような有機酸としては、例えば、ギ酸、酢酸、プロピオン酸、酪酸、吉草酸等の直鎖脂肪酸；シュウ酸、マロン酸、コハク酸、グルタル酸、アジピン酸、ピメリン酸、フマル酸、マレイン酸、フタル酸、イソフタル酸、テレフタル酸、イミノジ酢酸、イミノジプロピオン酸等のジカルボン酸；グリシン、アラニン、メチオニン、セリン、バリン、ロイシン、イソロイシン、トレオニン、システイン、シスチン、フェニルアラニン、グルタミン酸、アスパラギン酸等のアミノ酸；グリコール酸、乳酸、ヒドロキシアクリル酸、α−オキシ酪酸、グリセリン酸、タルトロン酸、リンゴ酸、酒石酸、クエン酸、サリチル酸、没食子酸、マンデル酸、トロバ酸、アスコルビン酸、グルコン酸等のオキシ酸；桂皮酸、安息香酸、フェニル酢酸、ニコチン酸、カイニン酸、ソルビン酸、ピロリドンカルボン酸、トリメリット酸等の芳香族又は複素環のポリカルボン酸などの中から挙げられる。
好ましくは、アミノ酸であるグリシン、アラニンである。特に好ましくは、グリシンとその副生成物であるイミノジ酢酸、グリコール酸、ギ酸から構成された有機酸の組合せが挙げられる。
【００１５】
本発明において使用される弱塩基性陰イオン交換樹脂は、樹脂基体、形状およびその製造方法は、一般には分子中に１級、２級または３級のアミノ基からなる官能基を有し、有機酸であるグリコール酸、ギ酸、イミノジ酢酸のカルボキシルイオンに対してグリシンを選択的に分離するには概有機酸に対してグリシンのイオン交換選択係数の小さな弱塩基性陰イオン交換樹脂が好ましい。弱塩基性陰イオン交換樹脂の例としては、商品名でアンバーライトＩＲＡ−９６ＳＢ、ＩＲＡ−６７、ＸＥ５８３、ＸＴ６０５０ＲＦ(オルガノ(株)商標)、ダイヤイオンＷＡ２１、ＷＡ３０(三菱化学(株) 商標)、レバチットＭＰ−６２、ＭＰ−６４、ＶＰＯＣ−１０６５(バイエル(株) 商標)、ピュロライトＡ−１００、Ａ−１０３Ｓ、Ａ−８３０、Ａ−８４５（ピュロライト（株）商標）、ダウエックス６６、ＭＷＡ−１、ＷＧＲ、ＷＧＲ−２（ダウ・ケミカル（株）商標）等が挙げられる。交換基の形はＯＨ型として使用する。
好ましくは、２級のアミノ基からなる官能基を有し、樹脂母体がスチレン系の弱塩基性陰イオン交換樹脂である。中でもアンバーライトＩＲＡ−９６ＳＢを用いると、驚くべきことにグリシンの回収効率が最も優れている。
【００１６】
弱塩基性陰イオン交換樹脂処理は、不純物としてイミノジ酢酸、グリコール酸、ギ酸を含む粗グリシン水溶液中のグリシン基の重量は３３重量％以下で行われる。グリシン基の重量％は操作温度における飽和濃度以下であればよいが、３３重量％を超える濃度にするためには、陰イオン交換樹脂を７０℃以上に保温する必要があり、弱塩基性陰イオン交換樹脂の耐熱性の問題上好ましくない。なお、これらの樹脂を初めて使用する場合には、樹脂由来の不純物がグリシンに混入するのを防ぐため、樹脂の前処理と水洗を充分に行っておく必要がある。樹脂の使用量は、不純物の種類と量によって変化するが、弱塩基性陰イオン交換樹脂処理での副生有機酸イオンのイオン交換においては、通常、処理するグリシン１ｋｇに対し、樹脂１０００〜５０００ｍｌ、好ましくは１０００〜３０００ｍｌの範囲である。
【００１７】
本発明において、不純物としてイミノジ酢酸、グリコール酸、ギ酸を含む粗グリシン水溶液からグリシンを分離回収する一連のプロセスが、ａ）不純物としてイミノジ酢酸、グリコール酸、ギ酸を含む粗グリシン水溶液を弱塩基性陰イオン交換樹脂と接触処理させて不純物であるイミノジ酢酸、グリコール酸、ギ酸をイオン交換しグリシン水溶液を製造するイオン交換工程、ｂ）さらに継続してイミノジ酢酸、グリコール酸、ギ酸を含む粗グリシン水溶液を弱塩基性陰イオン交換樹脂に接触処理させて弱塩基性陰イオン交換樹脂に捕捉されたグリシンと不純物であるイミノジ酢酸、グリコール酸、ギ酸をイオン交換してグリシンを回収する工程、ｃ）弱塩基性陰イオン交換樹脂に残存するグリシン含有水溶液を水で押し出し洗浄する工程、ｄ）弱塩基性陰イオン交換樹脂に基部から水を流し逆洗浄する工程、ｅ）アルカリ金属水酸化物の水溶液を弱塩基性陰イオン交換樹脂に接触処理させて弱塩基性陰イオン交換樹脂に捕捉されたイミノジ酢酸、グリコール酸、ギ酸とイオン交換して該弱塩基性陰イオン交換樹脂を再生する工程、ｆ）弱塩基性陰イオン交換樹脂に残存するイミノジ酢酸、グリコール酸、ギ酸のアルカリ金属塩水溶液を水で押し出し洗浄する工程からなる一連のプロセスで行われる。このプロセスの特徴は、工程ｂ）で弱塩基性陰イオン交換樹脂に捕捉されたグリシンと粗グリシン水溶液の不純物であるイミノジ酢酸、グリコール酸、ギ酸をイオン交換してグリシンを回収することにあり、工程ｂ）ならびに工程ｃ）で回収される液は弱塩基性陰イオン交換樹脂との接触処理のためにリサイクルされる。よって工程e）ならびに工程ｆ）の廃液にグリシンの混入はほとんど見られず、一連のプロセスにおいてグリシンの回収損失が極めて少ない。さらにイオン交換樹脂の交換基に不純物であるイミノジ酢酸、グリコール酸、ギ酸を飽和吸着することができ不純物の除去効率が優れていることである。
【００１８】
本発明において、弱塩基性陰イオン交換樹脂の再生剤として使用されるのは、アルカリ金属水酸化物の水溶液である。好ましくはアルカリ金属がナトリウム、カリウムの水酸化物使用液である。より好ましくはナトリウムの水酸化物使用液である。このアルカリ金属水酸化物水溶液の濃度は、０．５Ｎから３Ｎの範囲であり、好ましくは１Ｎから２Ｎの範囲の濃度である。濃度が薄い場合は、再生剤の水量を多く必要とし、濃度が濃い場合は、再生時にイオン交換樹脂がダメージを受けやすい。
【００１９】
本発明において、不純物としてイミノジ酢酸、グリコール酸、ギ酸を含む粗グリシン水溶液からグリシンを分離回収する一連のプロセスは、１塔または多塔のイオン交換カラムを其々独立して一連のプロセスを実施するバッチ式のプロセスでも良い。または、不純物としてイミノジ酢酸、グリコール酸、ギ酸を含む粗グリシン水溶液からグリシンを分離回収する一連のプロセスは、Ａ塔とＢ塔の少なくとも２塔のイオン交換カラムを直列につなぎ、１）不純物としてイミノジ酢酸、グリコール酸、ギ酸を含む粗グリシン水溶液をＡ塔の上部にフィードしＡ塔の下部よりグリシン水溶液を回収する、２）Ａ塔の下部から不純物であるイミノジ酢酸が流出したらＡ塔の下部とＢ塔の上部を繋ぎＢ塔の下部よりグリシン水溶液を回収しＡ塔は不純物としてイミノジ酢酸、グリコール酸、ギ酸を含む粗グリシン水溶液のフィードを続ける処理をする、３）Ａ塔の下部から弱塩基性陰イオン交換樹脂に捕捉されていたグリシンがイミノジ酢酸とイオン交換されて流出しなくなったらＡ塔の下部とＢ塔の上部を切り離しＢ塔の上部に不純物としてイミノジ酢酸、グリコール酸、ギ酸を含む粗グリシン水溶液をフィードしＢ塔の下部よりグリシンを回収する、切り離したＡ塔は再生工程を実施する、次に２）と３）の工程をＡ塔とＢ塔を交換して実施し、以上を繰り返す連続式のプロセスで行っても良い。
【００２０】
樹脂の処理温度は、一般には常温以上、好ましくは２０〜９０℃の範囲内で行われる。
樹脂処理の時間は、被処理液の濃度、イオン交換塔のサイズで異なるが、バッチ式の場合、通常１〜６ｈｒの範囲、好ましくは１〜４ｈｒの範囲である。連続式で処理する場合、樹脂塔への通液速度は液空間速度（Ｌ／Ｌ−樹脂／Ｈｒ）で１〜２０の範囲、好ましくは５〜１５の範囲である。
回収液の分析は、グリシン、アラニン、イミノジ酢酸及びイミノジプロピオン酸はオルトフタルアルデヒドのポストカラム法高速アミノ酸分析法で行った。島津社製 Shim-pack Amino-Naカラム（６ｍｍ×１００ｍｍ）を用い島津LC-10A島津LC-10A高速アミノ酸分析システムに島津社製の蛍光検出器にて検出した（以下、「ＯＰＡ分析」とする）。グリコール酸、乳酸、ギ酸及び酢酸は島津のｐＨ緩衝化ポストカラム電気伝導度検出法で行った。島津社製 Shim-pack Amino-Naカラム（６ｍｍ×１００ｍｍ）を用い島津社製ポンプLC-10ADをはじめとした島津LC-10A有機酸分析システムにて島津社製の電気伝導度検出器CDD-10Aにて検出した（以下、「有機酸分析」とする）。
次に、実施例および参考例によって本発明を説明する。
【実施例】
【００２１】
以下、実施例を挙げて本発明を説明する。なお、本発明は、その要旨を越えない限り、様々な変更、修飾などが可能である。
【００２２】
[実施例１]
バッチ式プロセスによる通液
一般的に公知なアミノ酸合成法であるストレッカー法で得られるグリシンソーダ水溶液を弱酸性陽イオン交換樹脂でナトリウムイオンをイオン交換処理して得られた粗グリシン水溶液（不純物としてイミノジ酢酸、グリコール酸、ギ酸を含む）に相当する模擬液を試薬から調整した。グリシン濃度を１１．１重量％、その他の不純物はそれぞれイミノジ酢酸が１．２６重量％、グリコール酸が６５８重量ｐｐｍ、ギ酸が３２１重量ｐｐｍ、ナトリウムイオン量が２１重量ｐｐｍとした。この調整した粗グリシン水溶液７３０ｇ（ｐＨ＝３．６）を弱塩基性陰イオン交換樹脂アンバーライトＩＲＡ−９６ＳＢ(商品名オルガノ(株))(ＯＨ型)１００ｍｌを充填した樹脂塔にダウンフローで通液し、グリシン水溶液を得た。操作温度は４０℃、通液の液空間速度は４．６（Ｌ／Ｌ−樹脂／Ｈｒ）で行った。有機酸であるイミノジ酢酸のイオン交換の状況は処理出口液の電導度及びｐＨ測定結果からリアルタイムでモニタリングし、最終的にはＯＰＡ分析より決定した。該水溶液６５０ｍｌ流した時点でｐＨ＝６．３を観測し、該弱塩基性陰イオン交換樹脂の過破過を確認したが、そのまま該水溶液を流し続け、最終的に７００ｍｌを流した時点で該操作を終了した。(実験後のＯＰＡ分析より、５２０ｍｌ流した時点からイミノジ酢酸の漏出は始まっていたことが判明し、結局粗グリシン水溶液での過破過通液を１８０ｍｌで行ったことになる。)  
【００２３】
その後、通常のイオン交換運転操作に則り、水による残粗グリシン水溶液の押し出し操作をダウンフローで行った。操作温度は４０℃、通液の液空間速度は４．６（Ｌ／Ｌ−樹脂／Ｈｒ）、通液量は１００ｍｌで行った。水置換の状況は処理出口液の電導度測定結果から確認した。その後、通常のイオン交換運転操作に則り、水による逆洗操作をアップフローで行った。操作温度は２５℃、通液の液空間速度は４．６（Ｌ／Ｌ−樹脂／Ｈｒ）、通液量は１００ｍｌで行った。その後、通常のイオン交換運転操作に則り、１Ｎ−水酸化ナトリウム水溶液による樹脂再生操作を過剰量で行った操作温度は４０℃、通液の液空間速度は４．６（Ｌ／Ｌ−樹脂／Ｈｒ）、通液量は１５０ｍｌで行った。
イオン交換の状況は処理出口液の電導度及びｐＨ測定結果からリアルタイムでモニタリングした。このようにして得られたグリシン水溶液についてＯＰＡ分析からグリシンは１０．８重量％、不純物であるイミノジ酢酸は１７５重量ｐｐｍ／グリシン基にまで抑えられたことが確認された。有機酸分析から不純物であるグリコール酸、ギ酸は、未検出を確認した。また、再生廃液中のグリシン濃度は、１３２重量ｐｐｍであった。グリシンの回収損失は、０．０２２％であった。
【００２４】
[実施例２〜４]
樹脂種の影響を実施例１の条件を基に確認した。ただし、樹脂により交換容量が異なるため、通液量およびグリシン液の回収量は異なる。それらの結果を表１に示す。
【００２５】
[実施例５]
連続式プロセスによる通液
弱塩基性陰イオン交換樹脂アンバーライトＩＲＡ−９６ＳＢ（商品名オルガノ（株））（ＯＨ型）１００ｍｌを充填した樹脂塔３塔（Ａ、Ｂ、Ｃ）を直列に接続したシステムに実施例１と同様の１１．１重量％粗グリシン水溶液（ｐＨ＝３．６）をダウンフローで通液した。樹脂塔Ａ頭部への通液（４．６Ｌ／Ｌ−樹脂／Ｈｒ ７０ｍｉｎ）を実施してグリシン水溶液を回収し、引き続き過破過通液（４．６Ｌ／Ｌ−樹脂／Ｈｒ  ２５ｍｉｎ）を実施し、通液をＢ塔頭部へ切り替える。過破過通液の終了したＡ塔は、粗グリシン液押し出し（４．６Ｌ／Ｌ−樹脂／Ｈｒ １５ｍｉｎ）、逆洗（４．６Ｌ／Ｌ−樹脂／Ｈｒ １５ｍｉｎ）、再生（４．６Ｌ／Ｌ−樹脂／Ｈｒ ２０ｍｉｎ）、１Ｎ−水酸化ナトリウム水溶液を押し出し（４．６Ｌ／Ｌ−樹脂／Ｈｒ １５ｍｉｎ）の一連のプロセスを実施した。Ｂ塔、Ｃ塔についてもＡ塔と同様のプロセスを順次実施し、最終的に２サイクル運転した。プロセスのタイムチャートを表２に示す。また、その結果を表３に示す。なお、ＯＰＡ分析及び有機酸分析の条件は実施例１と同様である。
【００２６】
[実施例６]
バッチ式プロセスによる通液
一般的に公知なアミノ酸合成法であるストレッカー法で得られる粗アラニンソーダ水溶液を弱酸性陽イオン交換樹脂でナトリウムイオンをイオン交換処理して除去し、アラニン濃度が１１．１重量％、その他の副生成物はそれぞれイミノジプロピオン酸が１．７３重量％、乳酸が７６２重量ｐｐｍ、酢酸が３３８重量ｐｐｍ、ナトリウムイオン量が１７重量ｐｐｍの粗アラニン水溶液を得た。この粗アラニン水溶液６６０ｇ（ｐＨ＝３．６）を実施例１と同様に最終的に６３０ｍｌを流した時点で該操作を終了した。(実験後のＯＰＡ分析より、４７０ｍｌ流した時点からイミノジプロピオン酸の漏出は始まっていたことが判明し、結局粗アラニン水溶液での過破過通液を１６０ｍｌで行ったことになる。)  その後は、実施例1と同一条件にて水による残アラニン水溶液の押し出し操作、水による逆洗浄操作、１Ｎ−水酸化ナトリウム水溶液による再生操作を順次行った。
分析の結果、得られたアラニン水溶液についてアラニンは１０．８重量％、イミノジプロピオン酸は１８１重量ｐｐｍ／アラニン基、乳酸、酢酸は未検出であった。また、再生廃液中のアラニン濃度は、１５６重量ｐｐｍであった。アラニンの回収損失は、０．０２４％であった。
【００２７】
【表１】
0004662421.tif 000002
【００２８】
【表２】
0004662421.tif 000003
【００２９】
【表３】
0004662421.tif 000004
【００３０】
[比較例１]
不純物としてイミノジ酢酸、グリコール酸、ギ酸を含む粗グリシン水溶液による過破過通液非実施条件
粗グリシン水溶液による過破過通液効果を明確にするため、粗グリシン水溶液通液量を５２０ｍｌで止めて、次の過破過通液を行わず、その他は実施例１と同一条件にて、水による残グリシン水溶液の押し出し操作、水による逆洗浄操作、１Ｎ−水酸化ナトリウム水溶液による再生操作を順次行った。分析の結果、得られたグリシン水溶液中のイミノジ酢酸のイオン量は１９６重量ｐｐｍ／グリシン基であった。また、再生廃液中のグリシン濃度は、２０４０重量ｐｐｍであった。グリシンの回収損失は、０．３８％であった。
【産業上の利用可能性】
【００３１】
本発明は、少なくと２種類以上の有機酸を含む水溶液から高純度な有機酸を分離製造するにあたり、多大の有用な有機酸を損失せず、有用な高純度かつ高収率に有機酸の分離製造する方法を提供することが出来る。この方法を利用して、不純物としてイミノジカルボン酸を含む粗アミノ酸水溶液から有用な高純度アミノ酸を高収率に分離製造することが出来る。